본 발명 의 이 변형 실시 예 에서 는 , 열연 전 에 중간 온도 까지 냉각 을 실시 하 고 , 주조 스트립 을 열연 한 후 에 유지 온도 에서 유지 한다 . 900 ℃ ~ 1000 ℃ 의 온도 범위 에서 열연 함 으로써 , 그 후 의 유지 온도 에서 유지 하 는 중 에 오스테나이트 형성 의 핵 위치 로서 의 역할 을 하 는 부가 적 인 전위 가 열연 스트립 의 미세 조직 내 에 생성 된다 .